(57)【要約】  優秀な接着力を有するとともにインク乾燥速度およびラテックスの安定性を同時に向上させるスチレン−ブタジエン系ラテックスの製造方法を提供する。ａ）スチレン−ブタジエン系重合体のコアラテックスを製造する段階；ｂ）前記コアラテックスの外部にシェル重合物を多重に被覆させる段階；およびｃ）前記ｂ）段階のシェル製造段階の後に連鎖移動剤を単独に添加してラテックスの最外殻層のゲル含量および分子量を調節する段階；とを含むことを特徴とする。【特許請求の範囲】
【請求項１】
スチレン−ブタジエン系ラテックスの製造方法において、
ａ）スチレン−ブタジエン系重合体のコアラテックスを製造する段階；
ｂ）前記コアラテックスの外部にシェル重合物を多重に被覆させる段階；および
ｃ）前記ｂ）段階のシェル製造段階の後に連鎖移動剤を単独に添加してラテックスの最外殻層のゲル含量および分子量を調節する段階；
とを含めてなることを特徴とするスチレン−ブタジエン系ラテックスの製造方法。
【請求項２】
前記コアラテックスは、スチレン、１，３−ブタジエン、エチレン性不飽和酸単量体、シアン化ビニル系単量体、これらと共重合可能な単量体、および連鎖移動剤とを含めてなるコア組成物を乳化重合して製造されることを特徴とする請求項１に記載のスチレン−ブタジエン系ラテックスの製造方法。
【請求項３】
前記コア組成物は、スチレン３５乃至９０重量部、１，３−ブタジエン１０乃至５５重量部、エチレン性不飽和酸単量体１乃至１８重量部、シアン化ビニル系単量体０．５乃至１５重量部、共重合可能な単量体１乃至２５重量部、および連鎖移動剤０．１乃至１．０重量部とを含めてなることを特徴とする請求項２に記載のスチレン−ブタジエン系ラテックスの製造方法。
【請求項４】
前記シェル重合物は、スチレン、１，３−ブタジエン、エチレン性不飽和酸単量体、シアン化ビニル系単量体、これらと共重合可能な単量体、および連鎖移動剤を含めてなるシェル組成物を乳化重合して製造されることを特徴とする請求項１に記載のスチレン−ブタジエン系ラテックスの製造方法。
【請求項５】
前記シェル重合物は、スチレン３０乃至８０重量部、１，３−ブタジエン１０乃至７０重量部、エチレン性不飽和酸単量体０．５乃至１８重量部、シアン化ビニル系単量体１．０乃至２０重量部、共重合可能な単量体１．０乃至２０重量部、および連鎖移動剤０．１乃至５．０重量部とを含めてなることを特徴とする請求項４に記載のスチレン−ブタジエン系ラテックスの製造方法。
【請求項６】
前記連鎖移動剤は、炭素原子数が７〜１６個であるメルカプタンであることを特徴とする請求項１に記載のスチレン−ブタジエン系ラテックスの製造方法。
【請求項７】
前記連鎖移動剤の使用量は、０．０５〜５．０重量部であることを特徴とする請求項１に記載のスチレン−ブタジエン系ラテックスの製造方法。
【請求項８】
前記エチレン性不飽和酸単量体は、
メタクリル酸、アクリル酸、イタコン酸、クロトン酸、フマル酸、およびマレイン酸からなる群から選ばれる１種以上の不飽和カルボン酸；または
イタコン酸モノエチルエステル、フマル酸モノブチルエステル、およびマレイン酸モノブチルエステルからなる群から選ばれる１つ以上のカルボキシル基を有する１種以上の不飽和ポリカルボン酸アルキルエステル；
であることを特徴とする請求項２または４に記載のスチレン−ブタジエン系ラテックスの製造方法。
【請求項９】
前記シアン化ビニル系単量体は、アクリロニトリルまたはメタクリロニトリルであることを特徴とする請求項２または４に記載のスチレン−ブタジエン系ラテックスの製造方法。
【請求項１０】
前記共重合可能な単量体は、
メチルアクリレート、メチルメタクリレート、エチルアクリレート、エチルメタクリレート、ブチルアクリレート、またはブチルメタクリレートである不飽和カルボン酸アルキルエステル；
β−ヒドロキシエチルアクリレート、β−ヒドロキシプロピルアクリレート、またはβ−ヒドロキシエチルメタクリレートである不飽和カルボン酸ヒドロキシアルキルエステル；
アクリルアミド、メタクリルアミド、イタコンアミド、またはマレイン酸モノアミドである不飽和カルボン酸アミドまたはその誘導体；および
α−メチルスチレン、ビニルトルエン、またはＰ−メチルスチレンである芳香族ビニル単量体；
からなる群から選ばれる１種以上の化合物であることを特徴とする請求項２または４に記載のスチレン−ブタジエン系ラテックスの製造方法。
【請求項１１】
前記最終スチレン−ブタジエン系ラテックスのゲル含量が３０〜９０％であることを特徴とする請求項１に記載のスチレン−ブタジエン系ラテックスの製造方法。
【請求項１２】
前記コアラテックスのガラス転移温度が−１０乃至５０℃であり、前記シェル重合物のガラス転移温度は−２０乃至４０℃であることを特徴とする請求項１に記載のスチレン−ブタジエン系ラテックスの製造方法。
【請求項１３】
前記ａ）段階のコアラテックスの平均粒径は４０乃至９０nmであり、ｃ）段階から製造された最終ラテックスの平均粒径は１３０乃至２６０nmであることを特徴とする請求項１に記載のスチレン−ブタジエン系ラテックスの製造方法。
【請求項１４】
請求項1乃至請求項１３のいずれか１項に記載の方法で製造されるスチレン−ブタジエン系ラテックス。
【請求項１５】
請求項1乃至請求項１３のいずれか１項に記載の方法で製造されるスチレン−ブタジエン系ラテックスを含む紙コーティング液組成物。
【請求項１６】
請求項1乃至請求項１３のいずれか１項に記載の方法で製造されるスチレン−ブタジエン系ラテックスを含む紙コーティング液組成物でコーティング処理されたコーティング紙。
【請求項１７】
スチレン−ブタジエン系重合体のコアラテックスの外部に、シェル重合物として、多重層のスチレン−ブタジエン系重合体が被覆される構造を有することを特徴とするスチレン−ブタジエン系ラテックス。
【発明の詳細な説明】
【技術分野】
【０００１】
本発明はスチレン−ブタジエン系ラテックスの製造方法に関するものである。より詳しくは、本発明はスチレン−ブタジエン系ラテックスの最外殻層のゲル含量および分子量を調節することによって、コーティング時に初期フィルム形成を向上させてラテックスの接着能力を向上させ、適切なフィルム形成を保持してインク乾燥速度が速くて透気度が高いという特性を有し、ラテックスの機械的、化学的安定性に優れて紙コーティングに最も安定的に適用することができるスチレン−ブタジエン系ラテックスの製造方法に関するものである。
【背景技術】
【０００２】
一般にコーティング紙はクレイ、炭酸カルシウム、水酸化アルミニウム（Al(OH)3）、酸化チタニウム（TiO2）などの無機顔料を紙の上にコーティングして製造するが、前記無機顔料は接着力がないので、カゼイン、澱粉などの天然バインダー（binder）や スチレン−ブタジエン系ラテックス、ポリビニルアルコール、アクリル系ラテックスなどの人造バインダーを接着剤として使うようになる。天然バインダーに比べて物性の調節が容易であり、使用が便利であるという長所によって、現在人造合成バインダーが主に使われており、この中でも価格が低廉で性能の優秀なスチレン−ブタジエン系ラテックスが代表的に使われている。コーティング液の製造時、無機顔料とバインダー以外にも分散剤や増粘剤、不溶化剤などの各種添加剤がともに使われる。しかし、最も大きな比重を占めているものは無機顔料とバインダーであり、均衡のコーティング紙の物性を得るために選択されなければならない。
【０００３】
無機顔料のうち、最も頻繁に使われるものはクレイと炭酸カルシウムである。クレイは、板状型の構造であって高い白紙光沢及び印刷光沢が得られるという長所を持っている反面、流動性が劣ってバインダーの要求量が多くなるという短所を持っており、炭酸カルシウムの場合、流動性、接着力、インク受理性、紙の明るさ、不透明性などに有利である反面、カルシウム陽イオンに対するコーティング液の化学的安定性がさらに大きく要求されるという問題点がある。
【０００４】
最近、紙の製造速度が漸次速くなることに伴ってコーティング速度を上げることによって、生産性の向上と急増する印刷物の供給に対応しようとする動きもやはり進められている。最近のコーティング速度は１０００〜１５００m/min程度の速い水準まで至っているが、このようにコーティング速度を上げると、コーティングの時に剪断力がさらに大きくなるため、ラテックスの機械的安定性が最も重要となる。
【０００５】
なお、原価節減とともに炭酸カルシウムの性能向上によって段々炭酸カルシウムの使用量が増加されつつあるため、これと同時にラテックスの化学的安定性もまた高い水準で要求されている。
【０００６】
ラテックスの安定性は化学的、機械的、熱的安定性とで区別することができ、高い水準の安定性を確保するためには、前記した３つの安定性のすべてが確保されなければならない。
【０００７】
紙品質の向上とコーティング紙の製造時に原価節減のために最近バインダーの含量を減少させる傾向が強まって、バインダーの接着力の向上に対する要求が深刻化されている。これと同時に、速い印刷速度によってインク乾燥速度の向上に対する要求も高まっているところ、この２つの物性をともに向上させることのみで最近のコーティング紙製造及び印刷工程に適するコーティング紙が得られる。
【０００８】
コーティング紙の接着力はコーティング液に投入されるバインダーが乾燥工程を経てフィルムを形成しながら発現されるものであって、フィルムがよく形成されるほど接着力は増加する。しかしながら、接着力は増加するものの、コーティング層内の気泡が減少するにつれ、インク乾燥速度が低下する結果を生む。従って、接着力とインク乾燥速度はある程度反比例する物性であって、ラテックスのガラス転移温度などの単純な調節ではこの２つの物性をともに向上させることが非常に難しい。
【０００９】
従って、本発明者達はスチレン−ブタジエン系ラテックスの接着力とインク乾燥速度、透気度及びラテックス安定性を同時に向上させるために研究した結果、多重コア−シェル構造のうち、シェルの最外殻層のゲル含量及び分子量を調節することによって、前記の目的を達成できるということがわかった。つまり、コアをシェルで被覆するために、重合する過程において連鎖移動剤をシェル製造のための単量体とともに投入して一般的なゲル含量及び分子量調節方法を用いると同時に、これら単量体の投入が終わった後、ある程度の転換率で一定時間に一定量の連鎖移動剤を単独に投入することによって多重シェルの最外殻層のゲル含量及び分子量を調節する場合、紙コーティング用ラテックスの接着力とインク乾燥速度、透気度及びラテックスの安定性を同時に向上させることができるということを発見し、この発見に基づいて本発明を完成するようになった。
【発明の開示】
【発明が解決しようとする課題】
【００１０】
本発明はスチレン−ブタジエン系ラテックスを製造することにおいて、優秀な接着力を有するとともにインク乾燥速度およびラテックスの安定性を同時に向上させることを目的とする。
【課題を解決するための手段】
【００１１】
本発明は、スチレン−ブタジエン系ラテックスの製造方法において、
ａ）スチレン−ブタジエン系重合体のコアラテックスを製造する段階；
ｂ）前記コアラテックスの外部にシェル重合物を多重に被覆させる段階；および
ｃ）前記ｂ）段階のシェル製造段階の後に連鎖移動剤を単独に添加してラテックスの最外殻層のゲル含量および分子量を調節する段階；とを含めてなるスチレン−ブタジエン系ラテックスの製造方法を提供する。
【００１２】
前記コアラテックスは、スチレン、１，３−ブタジエン、エチレン性不飽和酸単量体、シアン化ビニル系単量体、これらと共重合可能な単量体、および連鎖移動剤とを含めてなるコア組成物を乳化重合して製造される。
【００１３】
前記コア組成物は、スチレン３５乃至９０重量部、１，３−ブタジエン１０乃至５５重量部、エチレン性不飽和酸単量体１乃至１８重量部、シアン化ビニル系単量体０．５乃至１５重量部、共重合可能な単量体１乃至２５重量部、および連鎖移動剤０．１乃至１．０重量部とを含めてなる。
【００１４】
前記シェル重合物は、スチレン、１，３−ブタジエン、エチレン性不飽和酸単量体、シアン化ビニル系単量体、これらと共重合可能な単量体、および連鎖移動剤を含めてなるシェル組成物を乳化重合して製造される。
【００１５】
前記シェル重合物は、スチレン３０乃至８０重量部、１，３−ブタジエン１０乃至７０重量部、エチレン性不飽和酸単量体０．５乃至１８重量部、シアン化ビニル系単量体１．０乃至２０重量部、共重合可能な単量体１．０乃至２０重量部、および連鎖移動剤０．１乃至５．０重量部とを含めてなる。
【００１６】
前記連鎖移動剤は、炭素原子数が７〜１６個であるメルカプタンである。前記連鎖移動剤の使用量は０．０５〜５．０重量部である。
【００１７】
前記エチレン性不飽和酸単量体は、メタクリル酸、アクリル酸、イタコン酸、クロトン酸、フマル酸、およびマレイン酸とからなる群から１種以上選ばれる不飽和カルボン酸；またはイタコン酸モノエチルエステル、フマル酸モノブチルエステル、およびマレイン酸モノブチルエステルとからなる群から１種以上選ばれる１つ以上のカルボキシル基を有する不飽和ポリカルボン酸アルキルエステルである。
【００１８】
前記シアン化ビニル系単量体は、アクリロニトリルまたはメタクリロニトリルである。
【００１９】
前記共重合可能な単量体は、メチルアクリレート、メチルメタクリレート、エチルアクリレート、エチルメタクリレート、ブチルアクリレート、またはブチルメタクリレートである不飽和カルボン酸アルキルエステル；β−ヒドロキシエチルアクリレート、β−ヒドロキシプロピルアクリレート、またはβ−ヒドロキシエチルメタクリレートである不飽和カルボン酸ヒドロキシアルキルエステル；アクリルアミド、メタクリルアミド、イタコンアミド、またはマレイン酸モノアミドである不飽和カルボン酸アミドまたはその誘導体；およびα−メチルスチレン、ビニルトルエン、またはＰ−メチルスチレンである芳香族ビニル単量体；とからなる群から１種以上選ばれる。
【００２０】
前記最終スチレン−ブタジエン系ラテックスのゲル含量が３０〜９０％であることを特徴とするスチレン−ブタジエン系ラテックスの製造方法である。
【００２１】
前記コアラテックスのガラス転移温度が−１０乃至５０℃であり、前記シェル重合物のガラス転移温度は−２０乃至４０℃である。
【００２２】
前記ａ）段階のコアラテックスの平均粒径は４０乃至９０nmであり、ｃ）段階から製造された最終ラテックスの平均粒径は１３０乃至２６０nmである。
【００２３】
また、本発明は前記スチレン−ブタジエン系ラテックスの製造方法で製造されるスチレン−ブタジエン系ラテックスを提供する。
【００２４】
また、本発明は前記スチレン−ブタジエン系ラテックスの製造方法で製造されるスチレン−ブタジエン系ラテックスを含む紙コーティング液組成物を提供する。
【００２５】
また、本発明は前記スチレン−ブタジエン系ラテックスの製造方法で製造されるスチレン−ブタジエン系ラテックスを含む紙コーティング液組成物でコーティング処理されるコーティング紙を提供する。
【００２６】
また、本発明はスチレン−ブタジエン系ラテックスにおいて、スチレン−ブタジエン系重合体のコアラテックスにシェル重合物としてスチレン−ブタジエン系重合体が前記コアラテックスの外部に多重で被覆される構造を有するスチレン−ブタジエン系ラテックスを提供する。
【発明を実施するための最良の形態】
【００２７】
本発明のスチレン−ブタジエン系ラテックスは多重コア−シェル重合段階を含み、さらに詳しくは、本発明は第１段階重合でコア製造段階、及び第２段階重合でコアに他の組成のシェルを多重に被覆して多重コア−シェルを形成させる段階からなり、各工程は乳化重合によってなる。この際、シェルは１つ以上で製造でき、各シェルはガラス転移温度、ゲル含量、分子量などを考えてコア−シェル構造をなすように設計しなければならなく、望ましくは２〜４つが適当である。第３段階は多重シェル重合が終わった後に転換率が６０〜９５％になる時点で、一定時間連鎖移動剤を単独に一定量を投入する段階であって、ラテックス粒子の最外殻層のゲル含量と分子量を調節するために必ず必要な段階である。この際、投入量は全体投入単量体１００重量部に対して０．０５〜５．０重量部が好ましい。
【００２８】
前記第１段階を介して製造されるコアは最終ラテックスに比べて適切なゲル含量とともに適切な親水度を有することが特徴であり、第２段階重合では適切なガラス転移温度とシートオフセット用である場合は高いゲル含量を、ウェブオフセット用である場合は低いゲル含量を有することが特徴である。
【００２９】
本発明によるスチレン−ブタジエン系ラテックスの製造方法を下記にさらに詳細に説明する。
【００３０】
第１段階はコアを初期重合する工程であって、前記コアの組成はスチレン３５乃至９０重量部、１，３−ブタジエン１０乃至５５重量部、エチレン性不飽和酸単量体１乃至１８重量部、及びシアン化ビニル系単量体０．５乃至１５重量部、これらと共重合が可能である単量体１乃至２５重量部、及び連鎖移動剤（chain transfer agent）０．１乃至１．０重量部を含む。
【００３１】
前記スチレンは共重合体に適切な硬度及び耐水性を付与する物質であって、単量体に３５重量部未満で含まれる場合、十分な硬度と耐水性を収得できず、９０重量部を超過する場合には接着力及びフィルム形成力が低下される。
【００３２】
前記１，３−ブタジエンは共重合体に柔軟性を付与する。前記１，３−ブタジエンが１０重量部未満である場合には共重合体が非常に硬くなり、５５重量部を超過する場合は強直性が低下される。
【００３３】
前記エチレン性不飽和酸単量体は共重合体の接着力を向上させ、ラテックス粒子の安定性を改善させるために適切に使われる。前記エチレン性不飽和酸単量体の組成比は１ないし１８重量部が望ましく、この量が１重量部未満であれば前記の効果が収得できず、１８重量部を超過すれば重合安定性などに問題が生じられる。前記エチレン性不飽和酸単量体は不飽和カルボン酸または１つ以上のカルボキシル基を有する不飽和ポリカルボン酸アルキルエステルが望ましい。
【００３４】
前記不飽和カルボン酸はメタクリル酸、アクリル酸、イタコン酸、クロトン酸、フマル酸、及びマレイン酸からなる群から１種以上選ばれるものが望ましく、前記不飽和ポリカルボン酸アルキルエステルはイタコン酸モノエチルエステル、フマル酸モノブチルエステル及びマレイン酸モノブチルエステルからなる群から１種以上選ばれるものが望ましい。
【００３５】
前記シアン化ビニル系単量体は印刷光沢を向上させ、その含量は３乃至１０重量部が望ましい。またはシアン化ビニル系単量体はエチレン性不飽和酸単量体とともに高い親水度を有するため、望ましい含量内で調節して重合段階別親水度を調節するのが望ましい。前記シアン化ビニル系単量体はアクリロニトリルまたはメタクリロニトリルが望ましい。
【００３６】
前記共重合が可能である単量体は、メチルアクリレート、メチルメタクリレート、エチルアクリレート、エチルメタクリレート、ブチルアクリレート、ブチルメタクリレートなどのような不飽和カルボン酸アルキルエステル；β−ヒドロキシエチルアクリレート、β−ヒドロキシプロピルアクリレート、及びβ−ヒドロキシエチルメタクリレートのような不飽和カルボン酸ヒドロキシアルカルエステル；アクリルアミド、メタクリルアミド、イタコンアミド、マレイン酸モノアミドのような不飽和カルボン酸アミド及びその誘導体；及びα−メチルスチレン、ビニルトルエン、Ｐ−メチルスチレンのような芳香族ビニル単量体からなる群から選ばれる１種以上選ばれるものが望ましい。前記不飽和カルボン酸アルキルエステルは共重合体に適当な硬度を付与しフィルム形成力を向上させ、含量が２５重量部を超過すれば耐水性に良くない影響をもたらすため、３乃至１５重量部であるものがさらに望ましい。なお、前記不飽和カルボン酸アミド及びその誘導体は共重合体ラテックスの化学的安定性、機械的安定性及び耐水性を改善する効果を有して含量は１乃至１０重量部がさらに望ましい。
【００３７】
本発明において使われる連鎖移動剤は炭素原子数７〜１６個のメルカプタンからなる群から選ばれるものが望ましく、ｎ−ドデシルメルカプタン、ｔ−ドデシルメルカプタンが選ばれるものがさらに望ましい。
【００３８】
本発明のコア製造は前記コア組成物に一般の重合開始剤、乳化剤、電解質などの添加剤の添加下において通常の乳化重合反応で行う。
【００３９】
本発明のラテックスコアはゲル含量が８０重量％以下になるものが望ましく、特に４０乃至７０重量％である。コアのゲル含量が８０重量％を超過する場合にはコア製造段階以後の第２段階以上の重合において構造調節が難しくなって多重コア−シェル構造を形成し難い。
【００４０】
本発明のラテックス製造段階中、第２段階は前記第１段階から製造されたコアラテックスの上にシェルを被覆する段階である。シェル組成物はスチレン３０乃至８０重量部、１，３−ブタジエン１０乃至７０重量部、エチレン性不飽和酸単量体０．５乃至１８重量部、連鎖移動剤０．１乃至５．０重量部を含む。また、シアン化ビニル系単量体１．０乃至２０重量部、及び他の単量体と重合可能なその他の単量体１．０ないし２０重量部とを含むことができる。
【００４１】
本発明の第２段階から製造された多重シェルはゲル含量が３０乃至９０重量％になるものが望ましく、シートオフセット用である場合は６０乃至８５重量％、ウェブオフセット用である場合は４０乃至６０重量％であるものがさらに望ましい。シートオフセット用である場合、第２段階から製造されたシェルの前記ゲル含量が６０重量％未満である場合は接着力、インク乾燥速度とラテックスの安定性が低下され、８５重量％以上である場合も接着力を確保することは難しい。なお、ウェブオフセット用の場合、第２段階から製造されたシェルの前記ゲル含量が２０重量％未満である場合は接着力とラテックスの安定性が低下され、ゲル含量が７０重量％を超過すれば耐ブリスターの特性が低下される。
【００４２】
本発明のラテックス製造段階の中の第２段階である多重コア−シェルは前段階において単量体の高分子への転換率が５５乃至９５％の水準であるとき、新しい単量体混合物を投入して重合することによって製造する。前段階の高分子への転換率が５５％未満であれば前段階の単量体と次の段階のシェルの単量体が混在されて構造がはっきり分離されないため、効果的な多重コア−シェル構造が得られ難い。
【００４３】
前記２段階において使われるそれぞれの単量体は１段階のコア製造段階で使われる原料と同一なものを使用する。
【００４４】
本発明のラテックスの製造段階は、最終シェル重合のための単量体が投入され、多重シェル重合段階が終わった後に一定時間に一定量の連鎖移動剤を単独に投入する段階を含み、この段階は最終ラテックスのゲル含量及び分子量の調節のために最も重要な段階である。最終シェル重合のための単量体の投入が終わった後、転換率は６０乃至９５％が適当であり、転換率６０％未満または９５％以上では投入した連鎖移動剤を介した最外殻層のゲル含量及び分子量の調節効果を発揮することは難しい。投入時間は最終シェル重合のための単量体の投入が終わった直後から２時間が望ましく、さらに望ましくは投入が終わった直後から１時間が良い。前記連鎖移動剤の投入量は０．０５乃至５．０重量部が望ましく、さらに望ましくは０．１乃至１．０重量部である。
【００４５】
また、本発明のラテックスは製造過程中、多重シェルを重合する第２段階で各シェルの厚さとガラス転移温度を適合に製造することが重要である。各シェルの厚さはコアの含量及び単量体の含量を調節することによって制御でき、これを適切に制御しなければ望ましい構造のラテックスが得られない。なお、各工程におけるガラス転移温度、ゲル含量、分子量を適切に制御することによって、接着力、インク乾燥速度、ラテックスの安定性などの物性を効果的に調節することができる。
【００４６】
本発明のラテックスの製造工程中の適合である厚さは、第１段階のコア重合後平均粒径が４０乃至９０nmが望ましく、最終シェル重合後の適合である平均粒径は１１０乃至２６０nmが望ましい。
【００４７】
また、本発明のラテックスの製造過程中の適合であるガラス転移温度は、第１段階のシートのガラス転移温度は−１０乃至５０℃が望ましく、多重シェルのガラス転移温度は−２０乃至４０℃が望ましい。前記提示されたガラス転移温度の範囲を超える場合−２０℃以下では光沢などの物性に合わせることができず、４０℃超過時には接着力などの物性に合わせないため、提示された温度内のみでこのような物性を満たすことができる。
【００４８】
本発明のスチレン−ブタジエン系ラテックスは、有無機顔料、増粘剤、その他添加剤と混合して水性コーティング液を製造することができ、前記コーティング液をコーティング紙にコーティングすることによってコーティング紙を製造することができる。前記無機顔料は一般の酸化チタン、炭酸カルシウム、クレイなどの顔料及びエキステンダー（pigment extender）などであり、ラテックスの含有量は水性コーティング液の固形粉１００重量部に対して５乃至２０重量部が望ましい。
【００４９】
以下、下記の実施例を通じて本発明をより詳しく説明するが、本発明の範囲が実施例に限られるものではない。
【００５０】
＜実施例１乃至９＞
本発明のスチレン−ブタジエン系ラテックスを下記のように３段階で製造した。
【００５１】
第１段階：コア製造段階
撹拌機、温度計、冷却機、窒素ガスの引込口が設けられており、単量体、乳化剤及び重合反応の開始剤を連続的に投入することができるように装置された１０Ｌ加圧反応器を窒素で置換した後、ブタジエン３３重量部、スチレン４９重量部、メチルメタクリレート８重量部、アクリロニトリル５重量部、イタコン酸５重量部、ドデシルジベンゼンスルホン酸ナトリウム６重量部、ｔ−ドデシルメルカプタン０．３重量部、重炭酸ナトリウム０．４重量部、イオン交換水４２０重量部を入れた後、６０℃まで昇温した。ここに、重合開始剤である過硫酸カリウムを０．８重量部を入れ、約３００分間撹拌してシードの重合を完了させた。
【００５２】
前記コアはレーザー分散分析器（Laser Scattering Analyzer, Nicomp）で測定した結果、平均粒径は６８nmであり、ゲル含量は５３％、転換率は９７％であった。
【００５３】
第２段階：多重シェル製造段階
前記第１段階から得られたコアにシェルを被覆させるために、反応器にコアラテックス８重量部とイオン交換水３０重量部を改めて満たし、８０℃まで昇温した後、適切な組成のシェル組成物、即ちスチレン５０重量部、１，３−ブタジエン３０重量部、エチレン性不飽和酸単量体１０重量部、連鎖移動剤３重量部、シアン化ビニル系単量体１１重量部、及び他の単量体と重合可能であるその他の単量体１００重量部を含めてなるシェル組成物を投入して乳化重合を介して製造し、実施例１〜２はシェルの個数２つで、実施例３〜９はシェルの個数３つで製造した。この際、投入されたシェル組成物の単量体の合は１００であり、成分が全部投入された後の転換率は７０乃至９０％であった。
【００５４】
【表１】
2006526681.tif 000002
【００５５】
第３段階：最外殻層のゲル含量及び分子量の調節段階
第２段階から得られたラテックスに連鎖移動剤を単独に投入して最外殻層のゲル含量及び分子量を調節するために第２段階の成分が満たされている反応器の温度を８０℃に保持させた後、前記表１の第３段階の成分を３０分間連続投入して重合する。
【００５６】
また、実施例６〜９は第２段階で２番目のシェル製造の後、３０分間前記表１の成分を単独に投入した後、３番目のシェルを製造し、この後第３段階を進めた。
【００５７】
前記成分が全部投入された後、９０℃まで昇温して反応を促進させながら、１００分間追加撹拌して重合を完了した。重合が完了されたラテックスの転換率は９８乃至１００％であって、平均粒径は１８０nmで測定された。
【００５８】
＜比較例１＞
実施例１〜２の第１、２段階と同一の方法でシェルの個数が２つであるコア−シェルラテックスを製造し、最終ゲル含量を実施例のような程度に合わせるために第３段階がない代わりに第２段階のシェル製造のときに連鎖移動剤の量を調節した。
【００５９】
＜比較例２＞
実施例３〜５の第１、２段階と同一の方法でシェルの個数が３つであるコア−シェルラテックスを製造し、比較例１と同様に最終ゲル含量を実施例のような程度に合わせるために第２段階のシェル製造のときに連鎖移動剤の量を調節した。
【００６０】
＜比較例３乃至６＞
実施例６〜９の第１、２段階と同一の方法でシェルの個数が３つであるコア−シェルラテックスを製造し、この際実施例６〜９と同様に２番目シェルの製造後、単独に連鎖移動剤を下記表２のように３０分間投入した後、３番目シェルを製造した。やはり、最終ゲル含量を実施例のような程度に合わせるために第２段階のシェル製造のときに連鎖移動剤の量を調節した。
【００６１】
【表２】
2006526681.tif 000003
【００６２】
＜試験例１＞
ラテックスの機械的安定性を測定するためにラテックスを単独にマローンテスター（Maron tester）を使って測定し、化学的、機械的安定性を同時に測定するためにラテックスと人造顔料を混合したコーティング組成物（下記試験例２参照）を製造した後、マローンテスター（Maron tester）を使って測定した。安定性の測定実験の結果はマローンテスター（Maron tester）の完了後、ラテックス及びコーティング組成物を３２５meshでろ過して凝固物をppm単位で測定した。
【００６３】
【表３】
2006526681.tif 000004
【００６４】
ラテックスのマローンテストを実施した場合、ラテックス自体の機械的安定性を測定することができる。外部の強い力によってラテックスの安定性が破壊されればこれらが凝集して凝固物として示されるため、凝固物の含量が少ないほど機械的安定性に優れ、前記表３からわかるように、実施例が比較例に比べて優秀な機械的安定性を有することがわかる。また、コーティング組成物をマローンテスターで測定した場合、コーティング組成物内のカルシウムイオンの作用によって機械的安定性のみならず化学的安定性まで作用するようになり、このような場合もやはり実施例が比較例に比べて優秀な安定性を有するようになる。
【００６５】
＜試験例２＞
実施例及び比較例のラテックスを比較、評価するために、固形粉を基準として基準クレイ（１級）３０重量部、炭酸カルシウム７０重量部、ラテックス１２重量部、増粘剤０．８重量部、その他の添加剤１．２重量部で固形粉６４重量％の紙コーティング液を製造した。製造された紙コーティング液はロッド受動両面コーティング（Rod Coating, No7）でコーティング紙の両面を各１５ｇ／ｍ２コーティングした後、１０５℃で３０秒間乾燥させた後、スーパーカレンダーに８０℃で４０kg／cm下で２回通過（通過速度：４m/min）させてコーティング紙を製造した。
【００６６】
前記から製造したコーティング紙の物性で接着力、インク乾燥速度及び透気度を測定した。測定方法は下記に示し、結果は表４に記載した。
【００６７】
接着力はコーティング紙をＲＩ印刷機で数回にかけて印刷した後、切り取りの程度を肉眼で判定して５点法で評価した。点数が高いほど接着力が良好であることを示し、テックバリュー１２、１４、１６のインクをそれぞれ使用して測定した後、平均値を求めた。
【００６８】
インク乾燥速度はコーティング紙をＲＩ印刷機において印刷した後、時間に応じてインクが染み出る程度を５点法で測定した。点数が高いほどインク簡素速度が速いということを意味する。
【００６９】
透気度はＯＫＥＮポロシメーター（porosimeter）測定装置でコーティング紙の多様な部分を測定して平均値を求め、寸法は単位体積の空気がコーティング紙を通過するにかかる時間を意味する。寸法が小さいほど空気通過が早いことを意味し、それほどコーティング層の透気度が良好であることを示す。単位は秒（second）である。
【００７０】
【表４】
2006526681.tif 000005
【００７１】
前記表４のように、コーティング液及びコーティング紙の物性と印刷物性を測定した結果、実施例１〜２の２重コア−シェル構造のラテックスが２重シェル製造の後、連鎖移動剤の投入のない比較例１に比べて接着力が優秀でインク乾燥速度及び透気度特性に優れ、同様にシェルの製造後の連鎖移動剤を単独に投入して最外殻層のゲル含量と分子量を調節した実施例３〜５の３重コア−シェル構造のラテックスが比較例２の３重コア−シェル構造ラテックスに比べて優れる接着力と非常に優秀なインク乾燥速度及び透気度の特性を現す結果を得ることができた。
【００７２】
３重シェルを被覆する過程で、２番目シェルを被覆した後、連鎖移動剤を単独に投入してシェル製造の途中にゲル含量と分子量を調節した比較例３〜６の場合、比較例２に比べてインク乾燥速度と透気度は多少向上されるが、全般にあまり優秀な物性は得られなく、実施例６〜９の場合のように、最後の３番目シェルの製造後、連鎖移動剤を単独に投入して最外殻層のゲル含量及び分子量を調節した場合に優秀な接着力とインク乾燥速度及び透気度が得られた。
【００７３】
産業上利用可能性
本発明によるスチレン−ブタジエン系ラテックスは最外殻層のゲル含量及び分子量を調節することによって、コーティング時に初期フィルム形成を速くしてラテックスの接着能力に優れ、適切なフィルム形成を保持してインク乾燥速度が速く、透気度が高いという特性を有し、ラテックスの機械的、化学的安定性に優れて紙コーティングに最も安定的に適用することができる。
【００７４】
前記の本発明は記載された具体例を中心に詳細に説明したが、本発明の範疇及び技術思想範囲内で多様な変形及び修正が可能であることは当業者にとって明らかなものであり、このような変形及び修正が添付された特許請求範囲に属することも当然である。
【国際調査報告】
2006526681.tif 000006
2006526681.tif 000007